(57)【要約】【課題】  十分に平坦な表面を備え、高精彩な表面加工および印刷が可能なインモールド転写用フィルムを提供する。【解決手段】  ポリエステルフィルムおよびそのうえに設けられた塗布層からなり、塗布層の表面の中心線平均表面粗さが１〜１０ｎｍであることを特徴とする、インモールド転写用フィルム。【選択図】  なし【特許請求の範囲】
【請求項１】
ポリエステルフィルムおよびそのうえに設けられた塗布層からなり、塗布層の表面の中心線平均表面粗さが１〜１０ｎｍであることを特徴とする、インモールド転写用フィルム。
【請求項２】
ポリエステルフィルムが実質的に滑剤微粒子を含有しない、請求項１記載のインモールド転写用フィルム。
【請求項３】
塗布層が厚み０．０５〜０．３μｍの易接着性塗布層である、請求項１記載のインモールド転写用フィルム。
【請求項４】
塗布層がガラス転移点４０〜８５℃の共重合ポリエステルと平均粒子径２０〜１００ｎｍの微粒子とを含有する、請求項１記載のインモールド転写用フィルム。
【請求項５】
ポリエステルフィルムの易接着性塗布層とは反対側に帯電防止層を備える、請求項３記載のインモールド転写用フィルム。
【発明の詳細な説明】
【技術分野】
【０００１】
本発明はインモールド転写用フィルムに関し、詳しくは射出成形等において成形と同時に転写印刷するインモールド転写用の転写箔（インモールド用転写箔）の支持フィルムとして有用なインモールド転写用フィルムに関する。
【背景技術】
【０００２】
従来から、インモールド用転写箔として、ポリエチレンテレフタレートフィルム等のポリエステルフィルムをベースフィルムとし、このベースフィルムの表面に離型層（メジューム層）を設け、更にその上に印刷層を塗工した積層フィルムが用いられている。
【０００３】
このインモールド用転写箔は、成形転写後に離型層面と印刷層面との間で剥がされ、分離される。すなわち、成形転写後に印刷層は成形品の表面に接着して成形品の一部を構成することになり、離型層はベースフィルムに積層した状態で成形後取り除かれる。
【０００４】
インモールド成形で成形される製品は多く、電子機器の筐体、特に携帯電話の筐体はインモールド成形で作られることが多い。近年、携帯電話に用いられるディスプレイの高精彩化が進み、ディスプレイ部には、高精彩な表面加工および印刷を付与することが求められている。
【０００５】
【特許文献１】特開平６−１１５２９５号公報
【特許文献２】特開２００４−２２３８００号公報
【特許文献３】特開２００４−１７４９７５号公報
【特許文献４】特開２００４−５８６４８号公報
【発明の開示】
【発明が解決しようとする課題】
【０００６】
従来の転写箔基材のポリエステルフィルムを用いて成形したのではインモールド成形で十分に平坦な表面を得ることができない。本発明の目的は、十分に平坦な表面を備え、高精彩な表面加工および印刷が可能なインモールド転写用フィルムを提供することにある。
【課題を解決するための手段】
【０００７】
すなわち本発明は、ポリエステルフィルムおよびそのうえに設けられた塗布層からなり、塗布層の表面の中心線平均表面粗さが１〜１０ｎｍであることを特徴とする、インモールド転写用フィルムである。
【発明の効果】
【０００８】
本発明によれば、十分に平坦な表面を備え、高精彩な表面加工および印刷が可能なインモールド転写用フィルムを提供することができる。
【発明を実施するための最良の形態】
【０００９】
以下、本発明を詳細に説明する。
［ポリエステルフィルム］
本発明においてポリエステルフィルムを構成するポリエステルは、芳香族二塩基酸またはそのエステル形成性誘導体とジオールまたはそのエステル形成性誘導体とから合成される線状飽和ポリエステルである。かかるポリエステルの具体例として、ポリエチレンテレフタレート、ポリエチレンイソフタレート、ポリブチレンテレフタレート、ポリ（１，４−シクロヘキシレンジメチレンテレフタレート）、ポリエチレン−２，６−ナフタレートを例示することができる。
【００１０】
ポリエステルは、これらのポリエステルの共重合体であってもよく、上記ポリエステルを主体（例えば８０モル％以上の成分）とし、少割合（例えば２０モル％以下）の他の種類の樹脂とブレンドしたものであってもよい。ポリエステルとしてポリエチレンテレフタレートが力学的物性や成形性等のバランスがよいので特に好ましい。
【００１１】
ポリエステルフィルムは、実質的に滑剤微粒子を含有しないことが好ましい。ここでいう滑剤微粒子は、触媒に起因する微粒子としてポリエステル重合の際に必然的に含有される微粒子以外の微粒子であり、フィルムの表面を粗くする目的で添加される微粒子を意味する。ポリエステルフィルム中に実質的に滑剤微粒子を含有しないことにより、インモールド成型による印刷で、高精彩な印刷を得ることができるため好ましい。滑剤微粒子がポリエステルフィルム中に存在すると、二軸製膜後のフィルム表面粗さが粗くなり、高精彩な印刷できないため好ましくない。
【００１２】
ポリエステルフィルムはインモールド用転写箔の印刷層を反対面から確認することがあるため、透明性が高い方が好ましい。なお、ポリエステルフィルムは、例えば着色剤、帯電防止剤、酸化防止剤を含有してもよい。
【００１３】
ポリエステルフィルムは、例えば次の方法で製造することができる。すなわち、ポリエステルをフィルム状に溶融押出し、キャスティングドラムで冷却固化させて非晶未延伸フィルムとし、縦方向および横方向に延伸する。縦方向の延伸は例えば温度６０〜１３０℃、好ましくは９０〜１２５℃で、縦方向に例えば２．０〜４．０倍、好ましくは２．５〜３．５倍に延伸する。横方向の延伸は、例えば温度６０〜１３０℃、好ましくは９０〜１２５℃で、横方向に例えば２．０〜４．０倍、好ましくは３．０〜４．０倍に延伸する。二軸延伸後の面積倍率を１３以下とすることが好ましい。
【００１４】
なお、フィルムの延伸後には熱固定処理を行なうことが好ましい。熱固定処理は、最終延伸温度より高く融点以下の温度内で１〜３０秒の時間内行なうことが好ましい。例えばポリエチレンテレフタレートフィルムでは１５０〜２５０℃の温度、２〜３０秒の時間の範囲で選択して熱固定することが好ましい。その際、２０％以内の制限収縮もしくは伸長、または定長下で行ない、また２段以上で行なってもよい。
【００１５】
ポリエステルフィルムの表面の中心線表面粗さは、好ましくは１〜１０ｎｍである。ポリエステルフィルムの表面の中心線表面粗さをこの範囲とすることにより、塗布層の表面の中心線平均表面粗さが１〜１０ｎｍであるインモールド転写用フィルムを得ることができる。
【００１６】
ポリエステルフィルムの厚みは、インモールド転写として使用する場合にハンドリング性、成形性、透明性の点から必要な強度を得るために、好ましくは１２〜１００μｍ、さらに好ましくは２５〜７５μｍである。
【００１７】
［塗布層］
ポリエステルフィルムのうえに設けれる塗布層の表面の中心線平均表面粗さは１〜１０ｎｍである。１ｎｍ未満であるとフィルムのハンドリングが困難となり、１０ｎｍを超えると印刷された表面が粗くなり高精細な印刷ができなくなる。
【００１８】
この塗布層は易接着性の塗布層であると、印刷層の離型層との強固な密着性が得られて好ましい。塗布層の厚みは、好ましくは０．０５〜０．３０μｍである。被膜層は、構成成分を水分散液あるいは乳化液の形態で使用して塗布することが好ましい。塗布層は好ましくは、共重合ポリエステルと微粒子とを含有する。
【００１９】
共重合ポリエステルとしては、好ましくはガラス転移点４０〜８５℃の共重合ポリエステルを用いる。ガラス転移点が４０℃未満であるとインモールド転写用フィルムの耐熱性、耐ブロッキング性が劣り、８５℃を超えると易接着性が劣ることになり好ましくない。
【００２０】
この共重合ポリエステルとしては、下記の多塩基酸成分とジオール成分から、ガラス点移転が４０〜８５℃となるものを選んで用いることができる。すなわち、多価塩基成分としては、例えば、テレフタル酸、イソフタル酸、フタル酸、無水フタル酸、２、６−ナフタレンジカルボン酸、１、４−シクロヘキサンジカルボン酸、アジピン酸、セバシン酸、トリメリット酸、ピロメリット酸、ダイマー酸、５−ナトリウムスルホイソフタル酸を例示することができる。高分子バインダーを構成するポリエステル樹脂としては、２種以上のジカルボン酸成分を用いた共重合ポリエステルを用いることが好ましい。ポリエステルには、若干量であればマレイン酸、イタコン酸等の不飽和多塩基酸成分が、或いはｐ−ヒドロキシ安息香酸等の如きヒドロキシカルボン酸成分が含まれていてもよい。
【００２１】
ポリエステルのジオール成分としては、エチレングリコール、１、４−ブタンジオール、ジエチレングリコール、ジプロピレングリコール、１、６−ヘキサンジオール、１、４−シクロヘキサンジメタノール、キシレングリコール、ジメチロールプロパン等や、ポリ（エチレンオキシド）グリコール、ポリ（テトラメチレンオキシド）グリコールを例示することができる。
【００２２】
塗布層の微粒子は、好ましくは平均粒子径２０〜１００ｎｍ、さらに好ましくは４０〜８０ｎｍの微粒子を用いる。平均粒子径が２０ｎｍ未満であるとフィルム巻き取ったときのブロッキング性やフィルムの巻取り性が劣り好ましくない。平均粒子径が１００ｎｍを超えると微粒子の欠落や塗布層の透明性が悪化することがあり好ましくない。
【００２３】
塗布層中の微粒子の含有量は高々３０重量％、好ましくは５〜３０重量％である。５重量％未満であると、インモールド用転写箔の形態において帯電防止層と印刷層のブロッキングが発生することがあり好ましくない。３０重量％を超えると微粒子が塗布層から欠落することがあり好ましくない。
【００２４】
微粒子は、無機微粒子、有機微粒のいずれも用いることができる。
無機微粒子としては、例えば酸化ケイ素、酸化アルミニウム、酸化マグネシウム、炭酸カルシウム、カオリン、タルク、酸化チタン、酸化亜鉛、硫酸バリウム、酸化ジルコニウム、酸化チタン、酸化錫、三酸化アンチモン、カーボンブラック、二硫化モリブデンからなる粒子を例示することができる。有機微粒子としては、例えばアクリル系架橋重合体、スチレン系架橋重合体、シリコーン樹脂、フッ素樹脂、ベンゾグアナミン樹脂、フェノール樹脂、ナイロン樹脂のような耐熱性樹脂からなる有機微粒子を例示することができる。
【００２５】
就中、取り扱いや塗液中での安定性、塗膜中の分散性の点から、酸化ケイ素、架橋ポリスチレン樹脂粒子、架橋アクリル樹脂粒子が特に好ましい。最終乾燥の塗布厚みとしては、好ましくは０．０５〜０．３μｍ、さらに好ましくは０．０７〜０．２μｍである。塗膜の厚さが０．０５μｍ未満であると接着性が不十分となり、０．３μｍを超えるとブロッキングを起こし易くなるので好ましくない。
【００２６】
［帯電防止層］
ポリエステルフィルムの易接着性塗布層とは反対側に、帯電防止層を設けることが、生産性を向上の観点から好ましい。そして、帯電防止層には帯電防止剤としてカチオンポリマーが含まれることが好ましく、このカチオンポリマーは、下記式（１）で表わされる単位を有するポリマーであることが、高い帯電防止性を得られることから好ましい。
【００２７】
【化１】
2006187949.tif 000002
【００２８】
塗膜の造膜性、凝集力や塗膜の耐水性、耐薬品を向上させるために非反応性モノマー成分と反応性モノマー成分を共重合することが好ましい。
なお、帯電防止層の表面固有抵抗値は１×１０１３［Ω／□］以下が好ましく、１×１０１２以下がさらに好ましい。
【００２９】
帯電防止層には、微粒子が含有されることが好ましい。微粒子の平均粒子径は、好ましくは２０〜１００ｎｍ、さらに好ましくは４０〜８０ｎｍである。１００ｎｍを超えると微粒子の欠落や塗布層の透明性が悪化することがあり好ましくない。２０ｎｍ未満であるとフィルム巻き取った時のブロッキング性やフィルムの巻取り性が劣り好ましくない。
【００３０】
微粒子としては、例えば酸化ケイ素、酸化アルミニウム、酸化マグネシウム、炭酸カルシウム、カオリン、タルク、酸化チタン、酸化亜鉛、硫酸バリウム、酸化ジルコニウム、酸化チタン、酸化錫、三酸化アンチモン、カーボンブラック、二硫化モリブデンのような無機微粒子、アクリル系架橋重合体、スチレン系架橋重合体、シリコーン樹脂、フッ素樹脂、ベンゾグアナミン樹脂、フェノール樹脂、ナイロン樹脂のような耐熱性樹脂からなる有機微粒子を例示することができる。
【００３１】
帯電防止層の厚みは、好ましくは０．０１〜０．１μｍ、さらに好ましくは０．０１〜０．０６μｍである。塗膜の厚さが０．０１μｍ未満であると帯電防止性が不十分となり好ましくなく、０．１μｍを超えるとインモールド用転写箔とのブロッキングを起こし易くなるので好ましくない。
【００３２】
［製造方法］
本発明において各々の塗布層の塗設に用いられる上記組成物は、塗布層を形成させるために、水溶液、水分散液或いは乳化液等の水性塗液の形態で使用されることが好ましい。塗膜を形成するために、必要に応じて、前記組成物以外の他の樹脂、例えば着色剤、界面活性剤、紫外線吸収剤等を添加することができる。
【００３３】
本発明に用いる水性塗布液の固形分濃度は、通常２０重量％以下、好ましくは１〜１０重量％である。１重量％未満であるとポリエステルフィルムへの塗れ性が不足することがあり好ましくなく、２０重量％を超えると塗液の安定性や塗布層の外観が悪化することがあり好ましくない。
【００３４】
水性塗布液のポリエステルフィルムへの塗布は、任意の段階で実施することができるが、ポリエステルフィルムの製造過程で実施するのが好ましく、さらには配向結晶化が完了する前のポリエステルフィルムに塗布するのが好ましい。
【００３５】
ここで、結晶配向が完了する前のポリエステルフィルムは、未延伸フィルム、未延伸フィルムを縦方向または横方向の何れか一方に配向せしめた一軸配向フィルム、さらには縦方向および横方向の二方向に低倍率延伸配向せしめたもの（最終的に縦方向また横方向に再延伸せしめて配向結晶化を完了せしめる前の二軸延伸フィルム）等を含むものである。なかでも、未延伸フィルムまたは一方向に配向せしめた一軸延伸フィルムに、上記組成物の水性塗液を塗布し、そのまま縦延伸および／または横延伸と熱固定とを施すのが好ましい。
【００３６】
水性塗液をフィルムに塗布する際には、塗布性を向上させるための予備処理としてフィルム表面にコロナ表面処理、火炎処理、プラズマ処理等の物理処理を施すか、あるいは組成物と共にこれと化学的に不活性な界面活性剤を併用することが好ましい。
【００３７】
かかる界面活性剤は、ポリエステルフィルムへの水性塗液の濡れを促進する機能や塗液の安定性を向上させるものであり、例えば、ポリオキシエチレン−脂肪酸エステル、ソルビタン脂肪酸エステル、グリセリン脂肪酸エステル、脂肪酸金属石鹸、アルキル硫酸塩、アルキルスルホン酸塩、アルキルスルホコハク酸塩等のアニオン型、ノニオン型界面活性剤を挙げることができる。界面活性剤は、塗膜を形成する組成物中に、１〜１０重量％含まれていることが好ましい。  
【００３８】
塗布方法としては、公知の任意の塗工法が適用できる。例えばロールコート法、グラビアコート法、ロールブラッシュ法、スプレーコート法、エアーナイフコート法、含浸法、カーテンコート法等を単独または組合せて用いることができる。
【実施例】
【００３９】
以下、実施例を挙げて本発明をさらに詳細に説明する。物性は下記の方法で評価した。
（１）中心線平均表面粗さ（Ｒａ）
サンプルの易接着層の表面をＪＩＳ  Ｂ０６０１に準じ、（株）小坂研究所製の表面粗さ測定機ＳＥ−３５００を使用して、針の半径２μｍ、荷重０．７ｍＮで拡大倍率２万倍、カットオフ０．２５ｍｍの条件下で測定した。チャートを描かせ、表面粗さ曲線からその中心線方向に測定長さＬの部分を抜き取り、この抜き取り部分の中心線をＸ軸、縦倍率の方向とＹ軸として、粗さ曲線をＹ＝ｆ（ｘ）で表わした時、次の式で与えられた値をｎｍ単位で表わした。
【００４０】
【数１】
2006187949.tif 000003
【００４１】
（２）摩擦係数
ＡＳＴＭ  Ｄ１８９４−６３に準じ、東洋テスター社製のスリッパリー測定器を使用し、塗膜形成面とポリエチレンテレフタレートフィルム（塗膜非形成面）との静摩擦係数（μｓ）を測定した。但し、スレッド板はガラス板とし、荷重は１ｋｇとした。なお、フィルムの滑り性を下記の基準で評価した。
Ａ＋：        摩擦係数（μｓ）≦０．３  ……滑り性極めて良好
Ａ：０．３＜摩擦係数（μｓ）≦０．５  ……滑り性良好
Ｂ：０．５＜摩擦係数（μｓ）≦０．８  ……滑り性やや不良
Ｃ：０．８＜摩擦係数（μｓ）          ……滑り性不良
上記基準で、Ａまでが実用性能を満足する。
【００４２】
（３）離型層接着性
フィルムの塗布面の上にメラミン樹脂のメチルエチルケトン／トルエン溶液を塗布し１μｍ厚さの離型層（メジューム層）の膜を形成させ、ホットプレス法により積層体として空型に乗せて成形したときの離型層の状況を観察し、下記の基準で評価した。
Ａ：変化無し
Ｂ：一部分が剥離
Ｃ：全体的に剥離
上記基準で、Ａまでが実用性能を満足する。
【００４３】
（４）帯電防止層密着性
フィルムの帯電防止層の表面を指で１０ｃｍ長を１０往復擦りつけ、塗膜の欠落状態を観察し、帯電防止層密着性を下記の基準で評価した。
Ａ＋：変化無し
Ａ：若干表面に変化有り
Ｂ：擦過面積の半分までが欠落
Ｃ：擦過面積の大部分が欠落
【００４４】
（５）帯電防止性
サンプルフィルムの帯電防止層表面の表面固有抵抗を、タケダ理研社製・固有抵抗測定器を使用し、測定温度２３℃、測定湿度６０％の条件で、印加電圧１００Ｖで１分後の表面固有抵抗値（Ω／□）を測定した。
【００４５】
（６）耐ブロッキング性
サンプルフィルムの帯電防止層面とインモールド用転写箔の印刷面との耐ブロッキング性を評価するためスタンピングホイルの顔料箔(COLORIT)Ｐタイプ（クルツ社製）を使用して、帯電防止面と印刷面を合わせ、条件１温度６０℃、圧力１ｋｇ／ｃｍ２および条件２温度８０℃、圧力１ｋｇ／ｃｍ２を加えて、２４時間その環境に保持した後、帯電防止層面とラベルのシール面のブロッキング状態を観察し、下記の基準で評価した。
Ａ＋：変化無し
Ａ：若干表面に変化有り
Ｂ：一部分が剥離
Ｃ：全体的に剥離
上記基準で、Ａまでが実用性能を満足する。
【００４６】
（７）塗布層厚み
包埋樹脂でフィルムを固定し断面をミクロトームで切断し、２％オスミウム酸で６０℃、２時間染色して、透過型電子顕微鏡（日本電子製JEM2010）を用いて、塗布層の厚みを測定した。
【００４７】
（８）鏡面光沢度
ＪＩＳ  Ｚ８７４１に準じ、転写後の印刷面の６０度での鏡面光沢度を光沢計（日本電色工業製ＶＧ−２０００）を用いて測定し、下記の基準より評価した。
Ａ：９０以上
Ｂ：９０より小さく７０以下
Ｃ：７０より小さい
上記基準で、Ａまでが実用性能を満足する。
【００４８】
（９）総合評価
下記の基準で評価を実施した。
Ａ＋：中心線平均表面粗さが１から１０ｎｍ、摩擦係数がＡ＋、帯電防止層密着性がＡ＋、帯電防止性が１×１０１２Ω／□以下、耐ブロッキング性がＡ＋、離型層接着性がＡ、鏡面光沢度がＡである（総合評価・極めて良好）
Ａ：中心線平均表面粗さが１から１０ｎｍ、摩擦係数がＡ、帯電防止層密着性がＡ、帯電防止性が１×１０１３Ω／□以下、耐ブロッキング性がＡ、離型層接着性がＡ、鏡面光沢度がＡである（総合評価・良好）
Ｂ：中心線平均表面粗さが１０ｎｍより大きく、摩擦係数、帯電防止層密着性、耐ブロッキング性、離型層接着性、鏡面光沢度のいずれかがＢ以上、もしくは帯電防止性が１×１０１３Ω／□〜１×１０１４Ω／□である（総合評価・不良）
Ｃ：中心線平均表面粗さが１０ｎｍより大きく、摩擦係数、帯電防止層密着性、耐ブロッキング性、離型層接着性、鏡面光沢度のいずれかがＣ、もしくは帯電防止性が１×１０１４Ω／□以上である（総合評価・極めて不良）
【００４９】
［実施例１、２］
滑剤微粒子を含まない溶融ポリエチレンテレフタレート（［η］＝０．６５ｄｌ／ｇ、Ｔｇ＝７８℃）をダイより押出し、常法により冷却ドラムで冷却して未延伸フィルムとし、次いで縦方向に３．４倍に延伸した後、表１に示す塗布層構成成分からなる塗布液（易接着層：８ｗｔ％、帯電防止層：４ｗｔ％）をそれぞれロールコーターで均一に塗布した。
【００５０】
次いで、この塗布フィルムを引き続いて１０５℃で乾燥し、１４０℃で３．５倍に延伸し、さらに２３０℃で熱固定して表に示す塗膜を有するインモールド転写用フィルム（厚さ５０μｍ）を得た。
【００５１】
［比較例１〜３］
比較例１、２はベースフィルム中に表記載の内添微粒子を含有する以外は実施例１と同様にしてフィルムを得た。比較例３は易接着層と帯電防止層を設けていない以外は実施例１と同様にしてフィルムを得た。
【００５２】
【表１】
2006187949.tif 000004
【００５３】
共重合ポリエステル：  酸成分がテレフタル酸５０モル％／イソフタル酸４５モル％／５−ナトリウムスルホイソフタル酸５モル％、グリコール成分がエチレングリコール９０モル％／ジエチレングリコール１０モル％で構成されている（Ｔｇ＝４０℃）。なお、ポリエステルは、特開平０６−１１６４８７号公報の実施例１に記載の方法に準じて下記の通り製造した。すなわち、テレフタル酸ジメチル３０部、イソフタル酸ジメチル２７部、５−ナトリウムスルホイソフタル酸ジメチル５部、エチレングリコール３６部、ジエチレングリコール３部を反応器に仕込み、これにテトラブトキシチタン０．０５部を添加して窒素雰囲気下で温度を２３０℃にコントロールして加熱し、生成するメタノールを留去させてエステル交換反応を行った。次いで反応系の温度を徐々に２５５℃まで上昇させ系内を１ｍｍＨｇの減圧にして重縮合反応を行い、共重合ポリエステルを得た。
カチオンポリマー：  下記式に示す構造が８０モル％／メチルアクリレート１５モル％／Ｎ−メチロールアクリルアミド５モル％からなる共重合体である。
【００５４】
【化２】
2006187949.tif 000005
【００５５】
微粒子１：  シリカ微粒子（平均粒子径：８０ｎｍ）（日産化学株式会社製  商品名スノーテックスＺＬ）
微粒子２：  シリカ微粒子（平均粒子径：４０ｎｍ）（日産化学株式会社製  商品名スノーテックスＯＬ）
離型剤：  エポキシ基含有シリコーン（信越化学工業株式会社製  商品名Ｘ−２２−１６３Ｃ）
添加剤：  パラフィンワックス（中京油脂株式会社製  商品名セロゾール６８６）
架橋剤：  オキサゾリン（株式会社日本触媒製  商品名エポクロスＷＳ−７００）
界面活性剤：  ポリオキシエチレン（ｎ＝８．５）ラウリルエーテル（三洋化成株式会社製  商品名ナロアクティーＮ−８５）。
【産業上の利用可能性】
【００５６】
本発明のインモールド転写用フィルムは、インモールド用転写箔の基材フィルムとして、インモールド成形に用いることができる。